(57)【要約】【課題】耐火耐熱特性を高めるとともに、構造物への取付作業性を高める。【解決手段】アルミナ・シリカからなる耐火耐熱シート１とコーディエライトを主成分とする水硬性耐火耐熱層４とを交互に複数層積層して遮熱層８を形成し、この遮熱層８を無機質ブランケット材からなるパネル母層９と接合する。【選択図】　図１
2004025629.tif 000002
【特許請求の範囲】
【請求項１】
アルミナ・シリカからなる耐火耐熱シートとコーディエライトを主成分とする水硬性耐火耐熱層とを交互に複数層積層することを特徴とする遮熱体の製造方法。
【請求項２】
アルミナ・シリカからなる耐火耐熱シートとコーディエライトを主成分とする水硬性耐火耐熱層とを交互に複数層積層し、この複数層積層したものを無機質ブランケット材からなるパネル母層と接合することを特徴とする遮熱体の製造方法。
【請求項３】
アルミナ・シリカからなる耐火耐熱シートとコーディエライトを主成分とする水硬性耐火耐熱層とを、少なくとも一方の表面に耐火耐熱シートが位置するように交互に複数層積層したことを特徴とする遮熱体。
【請求項４】
アルミナ・シリカからなる耐火耐熱シートとコーディエライトを主成分とする水硬性耐火耐熱層とを交互に複数層積層した遮熱層と、無機質ブランケット材とを接合してなり、無機質ブランケット材の少なくとも一方の側に遮熱層が位置するようにしたことを特徴とする遮熱体。
【請求項５】
比重が０．２５〜０，６５であることを特徴とする請求項３又は４記載の遮熱体。
【発明の詳細な説明】
【０００１】
【発明の属する技術分野】
この発明は、耐火耐熱弱体構造物の外表面を覆う耐火遮熱層などに用いられる遮熱体及びその製造方法に関するものである。
【０００２】
【従来の技術】
耐火耐熱弱体構造物としては各種のものがある。例えば、各種建造物、各種土木構造物、さらには耐火金庫など各種のものがあり、各々保護対象物に応じた仕様性能の耐火遮熱材が適用されている。特に耐火遮熱特性に優れているものは、無機質材を焼成して得たセラミックス部材であり、種々の技術が提案されている。例えば、背部の構造物を保護するために、耐火遮熱特性として、１２００℃に一定時間耐えるなどの仕様性能が求められている。
【０００３】
耐火遮熱材として提案されている従来の主な技術としては、次のようなものがある。まず、特開２０００−５４７９７号には、コンクリート構造物であるトンネルの覆工体として、少なくともトンネルの表面をセラミックスにより被覆するものが示されている。又、特開２０００−２４８８９９号には、セラミックスタイルを有機接着剤で固定したものが示されている。但し、有機接着剤を使用しているので、耐熱性に劣る。又、特開平１１−２９４０９８号には、トンネル表面に耐火層を吹き付けにより形成するか、あるいは耐火パネルを部材を介して固定して形成することが示されている。但し、後者の場合には、耐火層が大形となり、火災などにより急激に高温に晒された場合に、素材の耐熱衝撃特性にもよるが、亀裂が発生すると全体の破壊に繋がる可能性が大きい。又、前者の場合、素材には耐火性があっても、吹き付け作業に有機溶剤を必要とし、耐火性に欠けることとなった。
【０００４】
又、耐火耐熱パネルとして従来提案されているものもあり、これはアルミナ・シリカ系のファイバーや珪酸カルシウムなどの耐火耐熱材を加熱と共に加圧成形してパネルを形成し、このパネルをアンカーにより構造体に装着固定して耐火耐熱構造体を得るものである。但し、耐火耐熱材をセラミックスを主体に構成する場合には、焼成工程があるので、高価で重くなる。そこで、母材に水硬性のセメント材料を使用して焼成工程を削減するとともに、軽量化のために骨材を充填し、靱性化のために繊維材料を充填するものが知られており、例えば、特開平５−１８０４２、特開平６−５６４９７号、特開平６−２６３５０７号、特開平６−２７１３６６号、特開平８−６８１８０号などが知られている。
【０００５】
【発明が解決しようとする課題】
耐熱遮熱特性の一例として、例えば火災に暴露される表面側は１２００℃の温度に耐えるとともに、背部のコンクリートなどの構造物を保護するために裏面側の温度を例えば３００〜４００℃程度に抑えることができる耐火耐熱特性の材料を得ることが必要であるが、上記した従来技術では充分とは言えなかった。又、耐火耐熱材からなるパネルを構造物に取り付ける際には、施工時の作業性が重要であり、施工時に割れや欠けが生じると、そのパネルを除去して再度装着することになり、施工時に損傷が生じない堅牢な材料とする必要があった。
【０００６】
この発明は上記のような課題を解決するために成されたものであり、耐火耐熱特性が優れているとともに、構造物への取付時に損傷が生じず、取付作業性がよい遮熱体及びその製造方法を得ることを目的とする。
【０００７】
【課題を解決するための手段】
発明者らは、鋭意研究を重ねた結果、アルミナ・シリカからなる耐火耐熱シートと、コーディエライトを主成分とする水硬性耐火耐熱層とを交互に複数層積層して、耐火耐熱層を形成するとともに、無機質ブランケット材をパネル母層とすることにより、軽量化を図った耐火耐熱材が得られることを見出した。即ち、
この発明の請求項１に係る遮熱体の製造方法は、アルミナ・シリカからなる耐火耐熱シートとコーディエライトを主成分とする水硬性耐火耐熱層とを交互に複数層積層するものである。遮熱体の比重が小さく、軽量化される。又、遮熱体は１２００℃に１時間暴露されても殆ど損傷せず、継続使用が可能であり、構造物の表面に取り付けると、安定した耐火耐熱特性が得られる。さらに、アルミナ・シリカ等は欠けや割れが発生し難い。
【０００８】
請求項２に係る遮熱体の製造方法は、アルミナ・シリカからなる耐火耐熱シートとコーディエライトを主成分とする水硬性耐火耐熱層とを交互に複数層積層し、この複数層積層したものを無機質ブランケット材からなるパネル母層と接合するものである。遮熱体の比重が小さく、軽量化される。又、遮熱体は１２００℃に１時間暴露されても殆ど損傷せず、継続使用が可能であり、構造物の表面に取り付けると、安定した耐火耐熱特性が得られる。さらに、アルミナ・シリカ等は欠けや割れが発生し難い。
【０００９】
請求項３に係る遮熱体は、アルミナ・シリカからなる耐火耐熱シートとコーディエライトを主成分とする水硬性耐火耐熱層とを、少なくとも一方の表面に耐火耐熱シートが位置するように交互に複数層積層したものである。
【００１０】
請求項４に係る遮熱体は、アルミナ・シリカからなる耐火耐熱シートとコーディエライトを主成分とする水硬性耐火耐熱層とを交互に複数層積層した遮熱層と、無機質ブランケット材とを接合してなり、無機質ブランケット材の少なくとも一方の側に遮熱層が位置するようにしたものである。
【００１１】
請求項５に係る遮熱体は、比重が０．２５〜０，６５であるものである。
【００１２】
【発明の実施の形態】
実施形態１
以下、この発明の実施の形態を図面とともに説明する。図１（ａ），（ｂ）はこの発明の実施形態１による遮熱体である平板状の耐火耐熱パネルの正面図及びその一部拡大図を示し、図２は耐火耐熱パネルの製造装置を示す。耐火耐熱パネルの製造に際しては、まず、アルミナ・シリカからなる耐火耐熱シート１を塗布手段２内に通過させ、この際にコーディエライト、コロイダルシリカ、粘土粉末を混合してペースト状にしたものを供給し、押圧ローラ３などにより耐火耐熱シート１の表面上に一定厚み層を塗布し、水硬性耐火耐熱層４を形成する。５はガイドローラである。次に、水硬性耐火耐熱層４上にガイドローラ６，７により案内された耐火耐熱シート１を積層した後、さらに複数設けた塗布手段により水硬性耐火耐熱層４を塗布する。こうして、耐火耐熱シート１と水硬性耐火耐熱層４とを交互に複数層積層して遮熱層８を形成し、遮熱層８の一方の側に無機質繊維のブランケット体（無機質ブランケット材）からなるパネル母層９を接合し、遮熱体である耐火耐熱パネルを形成する。この耐火耐熱パネルを一定の寸法、例えば幅９００ｍｍ、長さ１８００ｍｍ、厚さ３０ｍｍに裁断し、一定時間養生して平板状の耐火耐熱パネル１０を得る。
【００１３】
図３（ａ），（ｂ）及び図４はコンクリート構造物１１への平板状の耐火耐熱パネル１０の取付構造を示す断面図、その一部拡大図及びさらにその一部拡大図を示し、耐火耐熱パネル１０に貫通孔１０ａを設け、貫通孔１０ａに取付支持具１２を挿通させる。取付支持具１２は本体部１２ａの一端に径が大きな頭部１２ｂを有するとともに、内部に貫通したアンカー挿入孔１２ｃを有し、頭部１２ａは貫通孔１０ａの周囲に当接する。一方、コンクリート構造物１１にドリルなどで穴１１ａを掘削し、穴１１ａにアンカー１３を装着する。そして、このアンカー１３に取付支持具１２のアンカー挿入孔１２ｃを頭部１２ａを内側にして挿入し、耐火耐熱パネル１０の外面側に突出したアンカー１３の端部に座金１４を介してナット１５を締め付け、耐火耐熱パネル１０をコンクリート構造物１１に取り付ける。このように、耐火耐熱パネル１０の取付に際して取付支持具１２を用いることにより、耐火耐熱パネル１０の損傷を防ぐようにしている。
【００１４】
耐火耐熱パネル１０の継ぎ目地部は斜面にして、隣接パネル１０が相互にラップするようにする。コンクリート構造物１１の表面の凹凸が大きい場合には、ファイバーシートなどを充填して対応する。耐火耐熱パネル１０は前述した所定の大きさに形成され、四隅と中央の計５箇所に貫通孔１０ａを設けるが、必要に応じてカッタ（例えばダイヤモンドカッタ）で切断し、ドリルで穿孔する。
【００１５】
図５は上記した耐火耐熱パネル１０の耐火耐熱特性を試験するための電気炉の断面図であり、電気炉１６は上部開放の容器状に形成された遮熱材からなる本体部１７と、本体部１７の上部を覆う遮熱材からなる蓋部１８と、本体部１７に貫通して設けられたヒータ１９とから構成される。蓋部１８の下面中央には凹部１８ａが設けられ、凹部１８ａには耐火耐熱パネル１０のサンプル２０が嵌合される。電気炉１６内の大きさは、例えば、長さ２８０ｍｍ、幅１１５ｍｍ、高さ５０ｍｍである。
【００１６】
試験に際しては、電気炉１６内の凹部１８ａにサンプル２０を収納し、ヒータ１９により加熱する。昇温は、室温から１２００℃まで１０分間で昇温させ、その後１２００℃に１時間保持した。この間において、サンプル２０の表面側の温度（炉内温度）と背部温度を測定した。各実施例（サンプル例）の耐熱性、遮熱性の結果を表１に示す。
【００１７】
【表１】
2004025629.tif 000003
【００１８】
表１において、「ブランケット層」とはパネル母層９のことであり、「アルミナ・シリカ層」とは耐火耐熱シート１を示し、「コーディエライト層」とは水硬性耐火耐熱層４のことである。実施例１の「一方の表面に３層配置」とは、図１（ａ）のような配置をいう。「寸法」は各実施例のサンプル２０の幅、長さ、厚さを示し、「比重」も各サンプル２０の比重を示す。比重は０．２５〜０．６５の範囲が良い。「耐熱性」は、上記のような昇温を行った後の各サンプル２０の外観、即ち、焼割、変形、変質を観察した結果を示し、○印は変化なしか又は僅かな変化の場合を示し、この場合は継続使用可能である。△印は若干の変化ありの場合を示し、この場合は交換が必要である。総合評価としては交換を必要とする箇所はあるものの、各実施例とも継続使用は可能である。「遮熱性」は、サンプル２０の表面側の温度が１２００℃に到達した時及び１２００℃に１時間保持した後のサンプル２０の背面部の温度によって判定する。
【００１９】
又、表２は、現在実際に使用されている市販品の耐火耐熱パネルを切断したサンプル（幅約１００ｍｍ、長さ約２００ｍｍ、厚さ約３０ｍｍ）を各比較例として、その主成分、耐熱性、遮熱性を示したものであり、各比較例とも、熱負荷により損傷を受けている。特に、比較例１，２では焼割が生じ、継続使用には適さない。又、比較例３，４は変質、変色が見られることから、適用場所によっては継続使用が困難な場合が生じる。
【００２０】
【表２】
2004025629.tif 000004
【００２１】
なお、１２００℃に１時間保持後の各実施例、各比較例の各サンプルの背部温度が３００〜４００℃を越えているが、これは、サンプルの形状効果に起因することであり、サンプルが小形であることと、サンプルと蓋部１８との間の隙間から図５の矢印イに示すように熱が背部側に回り込んだことによるものと推定される。
【００２２】
上記の結果から、アルミナ・シリカ層とコーディエライト層を主成分とした耐火耐熱パネルは比較例と比較して優れていることが判明した。即ち、各比較例のものは、外観変化が著しく、継続使用は困難であって交換が必要となり、交換のための作業費用は膨大なものとなり、その間当該施設の使用も困難となり、交換費用はさらに増大する。一方、この発明の各実施例の耐火耐熱パネル１０は、外観変化が僅かであり、局部的に交換することで継続使用が可能であり、比較例のような問題は発生しない。又、この発明の耐火耐熱パネル１０は比重が小さく、軽量化される。
【００２３】
図６（ａ）〜（ｃ）は各耐火耐熱パネルの斜視図を示し、（ａ）は上述した平板状のパネル１０を示し、（ｂ）はアングル状のパネル２１を示し、（ｃ）は曲板状のパネル２２を示す。耐火耐熱パネルを取り付ける被取付物の表面形状は種々変化するので、単に平面対応の平板状のパネル１０だけでなく、コーナー対応のアングル状のパネル２１や曲面対応の曲板状のパネル２２も作成する。
【００２４】
実施形態２
図７は実施形態２による遮熱体である平板状の耐火耐熱パネルの正面図を示し、アルミナ・シリカからなる耐火耐熱シート１とコーディエライトを主成分とする水硬性耐火耐熱層４とを交互に複数層積層して遮熱層８を形成し、これがそのまま平板状の耐火耐熱パネル１０となる。従って、無機質ブランケット材からなるパネル母層９は用いず、表１の実施例２に該当する。効果は、実施形態１と同様である。
【００２５】
実施形態３
図８は実施形態３による遮熱体である平板状の耐火耐熱パネルの正面図を示し、耐火耐熱シート１と水硬性耐火耐熱層４とを交互に複数層積層した遮熱層８をパネル母層９の両側に接合して、遮熱体である耐火耐熱パネルを形成する。効果は、実施形態１と同様である。
【００２６】
【発明の効果】
以上のようにこの発明によれば、アルミナ・シリカからなる耐火耐熱シートとコーディエライトを主成分とする水硬性耐火耐熱層とを交互に複数層積層し、あるいはさらに無機質ブランケット材を接合して、遮熱体を形成しており、軽量で耐火耐熱特性に優れた遮熱体が得られる。従って、１２００℃に１時間暴露されても受ける損傷は軽微であり、パネルなどに適用した場合、その継続使用が可能となる。又、この遮熱体を構造物の表面に取り付けると、１２００℃以上の高温に晒されても内部の構造物に及ぼす熱衝撃による悪影響はなくなり、安定した耐火耐熱効果を確保できる。さらに、遮熱体は、比重が小さく、軽量化が図られており、しかもアルミナ・シリカとか無機質ブランケット材等を含むので、作業中に欠けとか割れが発生することはなく、取付作業が容易となり、さらには切断カッタによる切断作業も容易であるので、寸法調整も容易となる。
【図面の簡単な説明】
【図１】この発明の実施形態１による耐火耐熱パネルの正面図及びその一部拡大図である。
【図２】実施形態１による耐火耐熱パネルの製造装置の概略構成図である。
【図３】実施形態１による耐火耐熱パネルをコンクリート構造物に取り付けた状態の断面図及び及びその一部拡大図である。
【図４】図３（ｂ）の一部拡大図である。
【図５】実施形態１による耐火耐熱パネルの耐火耐熱試験を行うための電気炉の断面図である。
【図６】各種の耐火耐熱パネルの斜視図である。
【図７】実施形態２による耐火耐熱パネルの正面図である。
【図８】実施形態３による耐火耐熱パネルの正面図である。
【符号の説明】
１…耐火耐熱シート
４…水硬性耐火耐熱層
８…遮熱層
９…パネル母層
１０，２１，２２…耐火耐熱パネル
２０…サンプル
【図１】
2004025629.tif 000005
【図２】
2004025629.tif 000006
【図３】
2004025629.tif 000007
【図４】
2004025629.tif 000008
【図５】
2004025629.tif 000009
【図６】
2004025629.tif 000010
【図７】
2004025629.tif 000011
【図８】
2004025629.tif 000012